【手続補正書】
【提出日】令和2年2月18日(2020.2.18)
【手続補正１】
【補正対象書類名】特許請求の範囲
【補正対象項目名】全文
【補正方法】変更
【補正の内容】
【特許請求の範囲】
【請求項１】
架橋セルロース繊維を含むパルプであって、
６０センチポアズ（ｃＰ）以上の得られたカルボキシメチルセルロース（ＣＭＣ）粘度、
７５％以上の輝度、及び
１．１ｇ／ｇ以上の保水値（ＷＲＶ）
を有する、パルプ。
【請求項２】
クラフトパルプである、請求項１に記載のパルプ。
【請求項３】
漂白される、請求項１又は請求項２に記載のパルプ。
【請求項４】
銅エチレンジアミンに少なくとも部分的に不溶性である、請求項１〜請求項３のいずれか一項に記載のパルプ。
【請求項５】
前記架橋セルロース繊維の炉乾燥重量で、０．０９％以下のリグニンを更に含む、請求項１〜請求項４のいずれか一項に記載のパルプ。
【請求項６】
前記架橋セルロース繊維の炉乾燥重量で、１０％以上のヘミセルロースを更に含む、請求項１〜請求項５のいずれか一項に記載のパルプ。
【請求項７】
９０ｃＰ以上の得られたＣＭＣ粘度を有する、請求項１〜請求項６のいずれか一項に記載のパルプ。
【請求項８】
５以下の得られたＣＭＣ色を有する、請求項１〜請求項７のいずれか一項に記載のパルプ。
【請求項９】
２５ＮＴＵ以下の得られたＣＭＣ濁度を有する、請求項１〜請求項８のいずれか一項に記載のパルプ。
【請求項１０】
１．４ｇ／ｇ以下のＷＲＶを有する、請求項１〜請求項９のいずれか一項に記載のパルプ。
【請求項１１】
８８以上のＲ１８値を有する、請求項１〜請求項１０のいずれか一項に記載のパルプ。
【請求項１２】
９２以下のＲ１８値を有する、請求項１〜請求項１１のいずれか一項に記載のパルプ。
【請求項１３】
２００ｃＰ以上の落球式粘度を有する、請求項１〜請求項１２のいずれか一項に記載のパルプ。
【請求項１４】
Ｘ線結晶解析により決定されたセルロース−ＩＩを持たない、請求項１〜請求項１３のいずれか一項に記載のパルプ。
【請求項１５】
８０％以下の結晶化指数を有する、請求項１〜請求項１４のいずれか一項に記載のパルプ。
【請求項１６】
７５％以下の結晶化指数を有する、請求項１５に記載のパルプ。
【請求項１７】
８０％以上の輝度を有する、請求項１〜請求項１６のいずれか一項に記載のパルプ。
【請求項１８】
８８．５％以下の輝度を有する、請求項１〜請求項１７のいずれか一項に記載のパルプ。
【請求項１９】
５００ｇ／ｍ２以上の坪量を有する、請求項１〜請求項１８のいずれか一項に記載のパルプ。
【請求項２０】
１２００ｇ／ｍ２以下の坪量を有する、請求項１〜請求項１９のいずれか一項に記載のパルプ。
【請求項２１】
０．２０ｇ／ｃｍ３以上の密度を有する、請求項１〜請求項２０のいずれか一項に記載のパルプ。
【請求項２２】
７００ｍＬ以上の濾水度を有する、請求項１〜請求項２１のいずれか一項に記載のパルプ。
【請求項２３】
２００ｐｐｍ以下の吸着性有機ハロゲン化物（ＡＯＸ）含有量を有する、請求項１〜請求項２２のいずれか一項に記載のパルプ。
【請求項２４】
１００ｐｐｍ以下のＡＯＸ含有量を有する、請求項２３に記載のパルプ。
【請求項２５】
５０ｐｐｍ以下のＡＯＸ含有量を有する、請求項２４に記載のパルプ。
【請求項２６】
２０ｐｐｍ以下のＡＯＸ含有量を有する、請求項２５に記載のパルプ。
【請求項２７】
前記架橋セルロース繊維が、２個以上のグリシジル基を有するグリシジルエーテル架橋剤に由来する架橋を含む、請求項１〜請求項２６のいずれか一項に記載のパルプ。
【請求項２８】
前記架橋セルロース繊維が、１７４〜５００の範囲内の重量平均分子量を有するグリシジルエーテル架橋剤に由来する架橋を含む、請求項１〜請求項２７のいずれか一項に記載のパルプ。
【請求項２９】
前記架橋セルロース繊維が、エポキシド当たり１４０〜１７５の範囲内の重量を有するグリシジルエーテル架橋剤に由来する架橋を含む、請求項１〜請求項２８のいずれか一項に記載のパルプ。
【請求項３０】
前記架橋セルロース繊維が、第１のグリシジル基、第２のグリシジル基、及び前記第１と第２のグリシジル基の間の３個又は４個のいずれかの直鎖炭素原子を有するグリシジルエーテル架橋剤に由来する架橋を含む、請求項１〜請求項２９のいずれか一項に記載のパルプ。
【請求項３１】
前記架橋セルロース繊維が、木材に由来する、請求項１〜請求項３０のいずれか一項に記載のパルプ。
【請求項３２】
セルロース供給原料からパルプを形成することと；
前記パルプを漂白することと；
前記パルプが１２％以上のコンシステンシーを有する間に、前記パルプ内のセルロース繊維を架橋することと；
前記パルプを漂白した後、且つ前記セルロース繊維を架橋した後に、前記パルプを乾燥することと
を含み、
乾燥させた前記パルプが、６０ｃＰ以上の得られたＣＭＣ粘度を有する、方法。
【請求項３３】
前記セルロース繊維を架橋することが、前記パルプが１５％以上のコンシステンシーを有する間に、前記セルロース繊維を架橋することを含む、請求項３２に記載の方法。
【請求項３４】
前記パルプを漂白することが、前記パルプをクラフト漂白プロセスにより漂白することを含む、請求項３２又は請求項３３に記載の方法。
【請求項３５】
前記パルプを漂白することが、前記パルプを酸素漂白することを含む、請求項３２〜請求項３４のいずれか一項に記載の方法。
【請求項３６】
前記パルプを漂白することが、前記パルプを酸素漂白した後、前記パルプを二酸化塩素漂白することを含む、請求項３５に記載の方法。
【請求項３７】
前記パルプを漂白することが、前記パルプの輝度を７５％以上の輝度まで増加させることを含む、請求項３２〜請求項３６のいずれか一項に記載の方法。
【請求項３８】
前記パルプを漂白することは、前記パルプのリグニン含有量を、前記架橋セルロース繊維の炉乾燥重量で０．０９％以下まで減少させることを含む、請求項３２〜請求項３７のいずれか一項に記載の方法。
【請求項３９】
前記セルロース繊維を架橋することが、前記セルロース繊維を架橋することにより前記パルプのＷＲＶを増加させることを含む、請求項３２〜請求項３８のいずれか一項に記載の方法。
【請求項４０】
前記セルロース繊維を架橋することが、前記セルロース繊維を、２個以上のグリシジル基を有するグリシジルエーテル架橋剤に曝露することを含む、請求項３２〜請求項３９のいずれか一項に記載の方法。
【請求項４１】
前記セルロース繊維を架橋することが、前記セルロース繊維を、水に少なくとも部分的に不溶性である架橋剤に曝露することを含む、請求項３２〜請求項４０のいずれか一項に記載の方法。
【請求項４２】
前記架橋剤が、１７４〜５００の範囲内の重量平均分子量を有する、請求項４１に記載の方法。
【請求項４３】
前記架橋剤が、エポキシド当たり１４０〜１７５の範囲内の分子量を有する、請求項４１又は請求項４２に記載の方法。
【請求項４４】
前記架橋剤が、第１のグリシジル基、第２のグリシジル基、及び前記第１と第２のグリシジル基の間の３個又は４個のいずれかの直鎖炭素原子を含む、請求項４１〜請求項４３のいずれか一項に記載の方法。
【請求項４５】
前記セルロース繊維を架橋した後、前記パルプを、炉乾燥重量で９０％を超えるセルロース含有量を有する溶解グレードパルプとブレンドして、ブレンドパルプを形成することを更に含み、前記パルプを乾燥することは、前記ブレンドパルプを乾燥することを含む、請求項３２〜請求項４４のいずれか一項に記載の方法。
【請求項４６】
前記セルロース繊維を架橋した後、且つ前記パルプを乾燥する前に、３０℃〜８０℃の範囲内の温度で、前記パルプを水で洗浄することを更に含む、請求項３２〜請求項４５のいずれか一項に記載の方法。
【請求項４７】
前記パルプを洗浄することは、前記セルロース繊維の高エネルギー分散を更に含む、請求項４６に記載の方法。
【請求項４８】
前記セルロース繊維を架橋した後、且つ前記パルプを洗浄する前に、前記パルプがあるＡＯＸ含有量を有し、
前記パルプを洗浄することが、前記パルプの前記ＡＯＸ含有量を減少させる、請求項４６又は請求項４７に記載の方法。
【請求項４９】
前記パルプを洗浄することが、前記パルプの前記ＡＯＸ含有量を少なくとも９０％減少させる、請求項４８に記載の方法。
【請求項５０】
パルプの水性懸濁液を用意することであって、前記パルプは、既に漂白され且つ乾燥された化学木材パルプ繊維を含むことと；
前記化学木材パルプ繊維を、２個以上のグリシジル基を有するグリシジルエーテル架橋剤を用いて架橋することであって、架橋中、パルプの前記水性懸濁液は１２％以上のコンシステンシーを有することと；
前記化学木材パルプ繊維を架橋した後、前記パルプを乾燥することと
を含む、方法。
【請求項５１】
前記化学木材パルプ繊維を架橋した後、且つ前記パルプを乾燥する前に、３０℃〜８０℃の間の温度で、前記パルプを水で洗浄することを更に含む、請求項５０に記載の方法。
【請求項５２】
前記パルプを洗浄することが、前記化学木材パルプ繊維の高エネルギー分散を更に含む、請求項５１に記載の方法。
【請求項５３】
前記化学木材パルプ繊維を架橋した後、且つ前記パルプを洗浄する前に、前記パルプがあるＡＯＸ含有量を有し、
前記パルプを洗浄することが、前記パルプの前記ＡＯＸ含有量を減少させる、請求項５１又は請求項５２に記載の方法。
【請求項５４】
前記パルプの前記ＡＯＸ含有量が、少なくとも９０％減少する、請求項５３に記載の方法。
【請求項５５】
前記化学木材パルプ繊維を架橋することが、前記パルプが１５％以上のコンシステンシーを有する間に、前記化学木材パルプ繊維を架橋することを含む、請求項５０〜請求項５４のいずれか一項に記載の方法。
【請求項５６】
前記化学木材パルプ繊維を架橋することが、前記化学木材パルプ繊維を架橋することにより、前記パルプのＷＲＶを増加させることを含む、請求項５０〜請求項５５のいずれか一項に記載の方法。
【請求項５７】
２個以上のグリシジル基を有する前記グリシジルエーテル架橋剤が、第１のグリシジル基及び第２のグリシジル基、並びに前記第１と第２のグリシジル基の間の３個又は４個のいずれかの直鎖炭素原子を有する、請求項５０〜請求項５６のいずれか一項に記載の方法。
【請求項５８】
前記グリシジルエーテル架橋剤が、１７４〜５００の範囲内の重量平均分子量を有する、請求項５０〜請求項５７のいずれか一項に記載の方法。
【請求項５９】
前記グリシジルエーテル架橋剤が、エポキシド当たり１４０〜１７５の範囲内の分子量範囲を有するポリエポキシド架橋剤である、請求項５０〜請求項５８のいずれか一項に記載の方法。
【請求項６０】
架橋セルロース繊維を含むパルプであって、
６０ｃＰ以上の得られたＣＭＣ粘度、
７５％以上の輝度、及び
１．０ｇ／ｇ以上のＷＲＶ
を有する、パルプ。
【請求項６１】
架橋セルロース繊維を含むパルプであって、９０％〜９２．８％の範囲のＲ１８値と、２．６ｍｍ−１〜３．２ｍｍ−１の範囲のキンク指数と、０．２６１〜０．３４１の範囲のカール指数とを有する、パルプ。
【請求項６２】
１．０ｇ／ｇ〜１．５ｇ／ｇの範囲のＷＲＶを有する、請求項６１に記載のパルプ。
【請求項６３】
６０ｃＰ以上の得られたＣＭＣ（ＣＭＣ）粘度、７５％以上の輝度、及び１．１ｇ／ｇ以上のＷＲＶを有する、請求項６１又は請求項６２に記載のパルプ。
【請求項６４】
銅エチレンジアミンに少なくとも部分的に不溶性である、請求項６１〜請求項６３のいずれか一項に記載のパルプ。
【請求項６５】
前記架橋セルロース繊維の炉乾燥重量で、０．０９％以下のリグニンを更に含む、請求項６１〜請求項６４のいずれか一項に記載のパルプ。
【請求項６６】
６０ｃＰ〜５００ｃＰの範囲の、得られたＣＭＣ粘度を有する、請求項６１〜請求項６５のいずれか一項に記載のパルプ。
【請求項６７】
５以下の得られたＣＭＣ色を有する、請求項６１〜請求項６６のいずれか一項に記載のパルプ。
【請求項６８】
２５ＮＴＵ以下の得られたＣＭＣ濁度を有する、請求項６１〜請求項６７のいずれか一項に記載のパルプ。
【請求項６９】
前記架橋セルロース繊維が、２個以上のグリシジル基を有するグリシジルエーテル架橋剤に由来する架橋を含む、請求項６１〜請求項６８のいずれか一項に記載のパルプ。
【請求項７０】
６重量％〜２０重量％の範囲のヘミセルロース含有量を有する、請求項６１〜請求項６９のいずれか一項に記載のパルプ。
【請求項７１】
架橋セルロース繊維を含むパルプであって、６重量％〜２０重量％の範囲のヘミセルロース含有量と、１．０ｇ／ｇ〜１．５ｇ／ｇの範囲のＷＲＶと、２．６ｍｍ−１〜３．２ｍｍ−１の範囲のキンク指数とを有する、パルプ。
【請求項７２】
９０％〜９２．８％の範囲のＲ１８値を有する、請求項７１に記載のパルプ。
【請求項７３】
０．２６１〜０．３４１の範囲のカール指数を有する、請求項７１又は請求項７２に記載のパルプ。
【請求項７４】
６０ｃＰ以上の得られたＣＭＣ粘度、７５％以上の輝度、及び１．１ｇ／ｇ以上のＷＲＶを有する、請求項７１〜請求項７３のいずれか一項に記載のパルプ。
【請求項７５】
銅エチレンジアミンに少なくとも部分的に不溶性である、請求項７１〜請求項７４のいずれか一項に記載のパルプ。
【請求項７６】
前記架橋セルロース繊維の炉乾燥重量で、０．０９％以下のリグニンを含む、請求項７１〜請求項７５のいずれか一項に記載のパルプ。
【請求項７７】
６０ｃＰ〜５００ｃＰの範囲の、得られたＣＭＣ粘度を有する、請求項７１〜請求項７６のいずれか一項に記載のパルプ。
【請求項７８】
５以下の得られたＣＭＣ色を有する、請求項７１〜請求項７７のいずれか一項に記載のパルプ。
【請求項７９】
２５ＮＴＵ以下の得られたＣＭＣ濁度を有する、請求項７１〜請求項７８のいずれか一項に記載のパルプ。
【請求項８０】
前記架橋セルロース繊維が、２個以上のグリシジル基を有するグリシジルエーテル架橋剤に由来する架橋を含む、請求項７１〜請求項７９のいずれか一項に記載のパルプ。
【請求項８１】
パルプブレンドであって、
架橋セルロース繊維を含む第１のパルプを含み、前記第１のパルプは、６０ｃＰ以上の得られたＣＭＣ粘度、７５％以上の輝度、及び１．１ｇ／ｇ以上のＷＲＶを有し、
前記パルプブレンドはさらに、第２のパルプを含む、パルプブレンド。
【請求項８２】
前記第１のパルプは銅エチレンジアミンに少なくとも部分的に可溶性である、請求項８１に記載のパルプブレンド。
【請求項８３】
前記第１のパルプは銅エチレンジアミンに不溶性である、請求項８１に記載のパルプブレンド。
【請求項８４】
前記第２のパルプは溶解グレードパルプである、請求項８１〜請求項８３のいずれか一項に記載のパルプブレンド。
【請求項８５】
前記溶解グレードパルプは、炉乾燥重量で９０％を超えるセルロース含有量を有する、請求項８４に記載のパルプブレンド。
【請求項８６】
前記第１のパルプは、前記パルプブレンドのセルロース炉乾燥重量で２０％より多くを占める、請求項８１〜請求項８５のいずれか一項に記載のパルプブレンド。
【請求項８７】
前記第１のパルプは、６重量％〜２０重量％の範囲のヘミセルロース含有量と、１．０ｇ／ｇ〜１．５ｇ／ｇの範囲のＷＲＶと、２．６ｍｍ−１〜３．２ｍｍ−１の範囲のキンク指数とを有する、請求項８１〜請求項８６のいずれか一項に記載のパルプブレンド。
【請求項８８】
前記第１のパルプは、９０％〜９２．８％の範囲のＲ１８値と、２．６ｍｍ−１〜３．２ｍｍ−１の範囲のキンク指数と、０．２６１〜０．３４１の範囲のカール指数とを有する、請求項８１〜請求項８７のいずれか一項に記載のパルプブレンド。
【請求項８９】
６０ｃＰ〜５００ｃＰの範囲の０．５重量％溶液粘度を有する架橋ＣＭＣ。
【請求項９０】
５以下の色を有する、請求項８９に記載の架橋ＣＭＣ。
【請求項９１】
２５ＮＴＵ以下の濁度を有する、請求項８９又は請求項９０に記載の架橋ＣＭＣ。
【請求項９２】
請求項１に記載のパルプから製造される、請求項８９〜請求項９１のいずれか一項に記載の架橋ＣＭＣ。
【請求項９３】
請求項１０に記載のパルプから製造される、請求項８９〜請求項９１のいずれか一項に記載の架橋ＣＭＣ。
【請求項９４】
２個以上のグリシジル基を有するグリシジルエーテル架橋剤に由来する架橋を含む、請求項８９〜請求項９３のいずれか一項に記載の架橋ＣＭＣ。
【請求項９５】
６０ｃＰ〜５００ｃＰの範囲の０．５重量％溶液粘度を有するＣＭＣ繊維。
【請求項９６】
１〜３の範囲の置換度を有する、請求項９５に記載のＣＭＣ繊維。
【請求項９７】
２個以上のグリシジル基を有するグリシジルエーテル架橋剤に由来する架橋を含む架橋ＣＭＣ繊維である、請求項９５又は請求項９６に記載のＣＭＣ繊維。
【請求項９８】
前記架橋セルロース繊維は、第１のグリシジル基及び第２のグリシジル基を有する架橋を含み、
前記第１のグリシジル基及び前記第２のグリシジル基の間に５個より少ない直鎖炭素原子がある、請求項１に記載のパルプ。
【請求項９９】
前記得られたＣＭＣ粘度は、前記得られたＣＭＣの０．５％溶液を、粘度計を用いてスピンドル２を５０ＲＰＭ及び２０℃で使用して、ＡＳＴＭ１５法Ｄ２１９６−９９に準拠して試験される、請求項１に記載のパルプ。